(57)【要約】【課題】  土木工事用網籠を構成する無結節網を形成するための素材としての樹脂被覆コードとして、無結節網の形成が容易であって、且つ耐久性に優れた網籠を形成することのできる樹脂被覆コード及びその製造方法を提供すると共に、さらに当該樹脂被覆コードを使用した無結節網及び土木工事用網籠を提供する。【解決手段】  樹脂被覆コード１は、複数のヤーン２を撚り合わせ又は引き揃えてなるヤーン束３と、当該ヤーン束３の表面を覆い且つ当該ヤーン束３の表面に近い部分にのみ含浸された接着性熱可塑性樹脂４と、前記接着性熱可塑性樹脂４より硬度が高く且つ前記ヤーン束３の表面を被覆した熱可塑性樹脂の被覆層５とよりなる。また無結節網６はこの樹脂被覆コード１により形成されたものである。【選択図】          図１
2009127156.tif 000002
【特許請求の範囲】
【請求項１】
複数のヤーン（２）を撚り合わせ又は引き揃えてなるヤーン束（３）と、当該ヤーン束（３）の表面を覆い且つ当該ヤーン束（３）の表面に近い部分にのみ含浸された接着性熱可塑性樹脂（４）と、前記接着性熱可塑性樹脂（４）より硬度が高く且つ前記ヤーン束（３）の表面を被覆した熱可塑性樹脂の被覆層（５）とよりなることを特徴とする、樹脂被覆コード
【請求項２】
前記接着性熱可塑性樹脂（４）が前記ヤーン束（３）の断面において占める割合が、１０〜５０％であることを特徴とする、請求項１に記載の樹脂被覆コード
【請求項３】
前記接着性熱可塑性樹脂（４）がロックウェル硬度がＲ８５〜１１０のポリプロピレン樹脂であり、前記被覆層（５）がロックウェル硬度が５５〜７５Ｄのポリエチレン樹脂よりなることを特徴とする、請求項１又は２に記載の樹脂被覆コード
【請求項４】
複数のヤーン（２）を撚り合わせ又は引き揃えてなるヤーン束（３）に熔融した接着性熱可塑性樹脂（４）を塗布すると共にその表面に近い部分にのみ含浸させ、次いでこの接着性熱可塑性樹脂（４）を塗布したヤーン束（３）を押出機に通し、ヤーン束（３）の表面に熱可塑性樹脂の被覆層（５）を形成することを特徴とする、樹脂被覆コードの製造方法
【請求項５】
請求項１、２又は３に記載の樹脂被覆コード（１）よりなることを特徴とする、無結節網
【発明の詳細な説明】
【技術分野】
【０００１】
本発明は割石やコンクリート塊を詰めて、河川や海岸などの護岸、橋脚などの洗掘防止、各種の水中構造物の根固め、法面や河床の保護などに用いる土木工事用網籠に関するものであり、さらに当該土木工事用網籠に使用する無結節網並びに、当該無結節網を形成する単位コードとしての樹脂被覆コード及びその製造方法に関するものである。
【背景技術】
【０００２】
従来上記のような土木工事用網籠としては、金属線や合成繊維で適切な大きさの網目を有する網体を形成し、当該網体を所要の大きさに裁断して有底筒状に形成したものが使用されていた。
【０００３】
金属線を使用した場合には、網籠としての保形性には優れているものの、水中で経時的に腐食して破れ、中の割石などを保持することができないのみならず、破れた網の金属線の先端が突出して極めて危険な状態となることがある。
【０００４】
一方合成繊維の網を使用した場合には、金属線に比べて耐久性には優れており、また破損したときの問題点も生じないが、合成繊維が柔軟であるがために保形性に劣り、施工の際に割石などを入れた籠網の形態が保持できない。
【０００５】
かかる状況の下でこれらの問題点を解決するものとして、特開２００３−１８４０４８号公報に記載されたものが知られている。このものは未硬化の硬化性樹脂をヤーンに含浸してその外側を熱可塑性樹脂で被覆してコードを形成し、そのコードで網体を形成した後、前記硬化性樹脂を硬化させてなるものである。
【０００６】
このものは硬化性樹脂が未硬化で柔軟性を有する状態で網体を形成するので、網体の形成が容易であると共に、硬化性樹脂を硬化した後の網体を構成するコードは十分な硬度を有しており、網籠として保形性を有すると共に、金属線のような腐食が生じることもなく、十分な耐久性を有するものであると考えられる。
【０００７】
しかしながらこのものを製造しようとすると、網体を形成した後に加熱して硬化性樹脂を硬化させるのであり、しかもその硬化の際には、折り畳んだ状態で加熱するとその折り畳んだ状態が固定されるので、網体として拡げた状態又は大きな径で巻いた状態で加熱する必要があり、巨大な加熱装置を必要とする。
【０００８】
また特開平８−３３６８７９号には、繊維束の外側に熱可塑性樹脂をコーティングし、その熱可塑性樹脂が繊維束の内部にほとんど含浸しておらず、繊維束の表面の繊維にのみ接着した構造の樹脂被覆補強繊維糸が記載されている。
【０００９】
しかしながらこのものは、熱可塑性樹脂が繊維束の表面の繊維にしか接着されていないので、剥離しやすい。そのためこの補強繊維糸で網体を形成し、その網体で網籠を形成した場合、割石などによる衝撃が加わったときに熱可塑性樹脂のコーティング層が破壊し、内部の繊維束が露出する恐れがある。
【特許文献１】特開２００３−１８４０４８号公報
【特許文献２】特開平８−３３６８７９号
【発明の開示】
【発明が解決しようとする課題】
【００１０】
本願発明はかかる事情に鑑みなされたものであって、土木工事用網籠を構成する無結節網を形成するための素材としての樹脂被覆コードとして、無結節網の形成が容易であって、且つ耐久性に優れた網籠を形成することのできる樹脂被覆コード及びその製造方法を提供すると共に、さらに当該樹脂被覆コードを使用した無結節網及び土木工事用網籠を提供することを目的とするものである。
【課題を解決するための手段】
【００１１】
而して本願発明の樹脂被覆コードは、複数のヤーンを撚り合わせ又は引き揃えてなるヤーン束と、当該ヤーン束の表面を覆い且つ当該ヤーン束の表面に近い部分にのみ含浸された接着性熱可塑性樹脂と、前記接着性熱可塑性樹脂より硬度が高く且つ前記ヤーン束の表面を被覆した熱可塑性樹脂の被覆層とよりなることを特徴とするものである。
【００１２】
またこの樹脂被覆コードにおいては、前記接着性熱可塑性樹脂が前記ヤーン束の断面において占める割合が、１０〜５０％であることが好ましい。また前記接着性熱可塑性樹脂がロックウェル硬度がＲ８５〜１１０のポリプロピレン樹脂であり、前記被覆層がロックウェル硬度が５５〜７５Ｄのポリエチレン樹脂よりなることが望ましい。
【００１３】
また樹脂被覆コードの製造方法の発明は、複数のヤーンを撚り合わせ又は引き揃えてなるヤーン束に熔融した接着性熱可塑性樹脂を塗布すると共にその表面に近い部分にのみ含浸させ、次いでこの接着性熱可塑性樹脂を塗布したヤーン束を押出機に通し、ヤーン束の表面に熱可塑性樹脂の被覆層を形成することを特徴とするものである。無結節網の発明は、前記発明の樹脂被覆コードよりなることを特徴とするものである。
【発明の効果】
【００１４】
本発明によれば、ヤーン束の表面が接着性熱可塑性樹脂に含浸されており、且つその接着性熱可塑性樹脂の外側に高硬度の熱可塑性樹脂の被覆層が形成されているので、ヤーンと被覆層との接着性に優れ、耐久性に優れていると共に、ヤーン束の内部には接着性熱可塑性樹脂が含浸されていないので、ヤーン間の融通性に富み、優れた柔軟性を有しているのである。
【発明を実施するための最良の形態】
【００１５】
以下本発明の実施の形態を図面に従って説明する。図１は本発明の樹脂被覆コード１を示すものであって、複数のヤーン２ａ，２ｂを撚り合わせ又は引き揃えてなるヤーン束３の表面に、接着性熱可塑性樹脂４が塗布されており、当該接着性熱可塑性樹脂４はヤーン束３の表面に近いヤーン２ａにのみ含浸されており、ヤーン束３の内部のヤーン２ｂにまでは含浸されていない。
【００１６】
接着性熱可塑性樹脂４が前記ヤーン束３の断面において占める割合は、１０〜５０％とするのが適当である。１０％未満であると、ヤーン束３への接着性熱可塑性樹脂４の含浸が不十分となり接着力に劣る可能性があり、５０％を超えるとヤーン束３の内部にまで接着性熱可塑性樹脂４が含浸し、樹脂被覆コード１が固くなる恐れがある。
【００１７】
そして接着性熱可塑性樹脂４を塗布したヤーン束３の表面に、熱可塑性樹脂の被覆層５が形成されている。被覆層５を構成する熱可塑性樹脂としては、前記接着性熱可塑性樹脂４より硬度が高いものが使用される。ヤーン束３に被覆層５を形成するには、ヤーン束３を押出機に通し、その表面に熱可塑性樹脂を押出成型することにより被覆層５を形成するのが適当である。
【００１８】
前記接着性熱可塑性樹脂４及び被覆層５の素材としては、前記接着性熱可塑性樹脂４としてはロックウェル硬度がＲ８５〜１１０のポリプロピレン樹脂が適当であり、前記被覆層５を構成する熱可塑性樹脂としてはロックウェル硬度が５５〜７５Ｄのポリエチレン樹脂が適当である。
【００１９】
本発明の樹脂被覆コード１は、複数のヤーン２ａ，２ｂよりなるヤーン束３を有するので十分な強度を有していると共に、その表面に熱可塑性樹脂よりなる被覆層５が形成されているので、単なる繊維素材にはない十分な剛性を有しており、土木工事用網籠の素材として適している。
【００２０】
またヤーン束３の表面に接着性熱可塑性樹脂４が含浸されており、当該接着性熱可塑性樹脂４が表面の被覆層５と接着しているので、ヤーン束３と被覆層５とは接着性熱可塑性樹脂４を介して強力に接着されており、割石の衝撃などによって被覆層５のみが剥離することはない。
【００２１】
また接着性熱可塑性樹脂４はヤーン束３の表面のみに含浸されており、ヤーン束３の内部には含浸されていないため、ヤーン束３の表面部分のヤーン２ａは接着性熱可塑性樹脂４によって拘束されているが、内部のヤーン２ｂは拘束されておらず、樹脂被覆コード１内において自由に動くことができる。
【００２２】
そのため樹脂被覆コード１を曲げたようなときには、図２に示すようにヤーン束３の内部のヤーン２ｂがその位置を変えることにより樹脂被覆コード１の断面が楕円形に変形し、剛性を有しつつ容易に屈曲することができる。
【００２３】
従って樹脂被覆コード１がその太さや素材の割に柔軟性を有しており、その樹脂被覆コード１を素材として容易に図３に示すような無結節網６を形成することができると共に、その網構造の中においても、個々の樹脂被覆コード１に過度の歪みが生じることがないのである。
【００２４】
図３は本発明の無結節網６を示すものであって、二本の樹脂被覆コード１を撚り合わせたストランド７を縦横に配し、そのストランド７の交叉点において、各樹脂被覆コード１が相手方のストランド７の樹脂被覆コード１の間を通ることにより、連続した網目を形成した構造を有している。
【００２５】
この無結節網６においては、個々の樹脂被覆コード１は撚り合わされた構造を大きく超える激しい屈曲を受けることがなく、また樹脂被覆コード１はかかる網目を形成し得る程度に柔軟であるので、容易に無結節網６を形成することができると共に、その無結節網６は樹脂被覆コード１の強度と剛性を有するものとなる。
【００２６】
また図４は本発明の土木工事用網籠８を示すものである。すなわち前記無結節網６で側面及び底面を形成して有底筒状の網容器９を形成し、当該網容器９の底面に対角線状に吊り綱１０を配し、当該吊り綱１０の両端部を側面の角部に添わせて上下方向に配し、その吊り綱１０の上端には吊り下げ用のループ１１が形成されている。
【００２７】
また網容器９の側面上端部には、上端開口部を絞る口絞り綱１２が取り付けられており、また図４の例においては、網容器９の側面の中央よりやゝ下方に周方向に補強綱１３が設けられている。
【００２８】
そしてこの土木工事用網籠８は、網容器９内に割石やコンクリート塊を収容し、口絞り綱１２を引き締めて網容器９の上部開口部を絞り、ループ１１で吊り下げて所要の箇所に設置する。
【００２９】
本発明の土木工事用網籠８は、十分な強度と剛性を有する樹脂被覆コード１で無結節網６を形成し、その無結節網６を主体として作られているので、それ自体十分な強度と剛性を有しており、重量のある割石などを収容してそれを支えることができると共に、その形状を保持することができる。
【００３０】
また網容器９が剛性を有しているので、割石などを収容した状態で形状が大きく崩れることはなく、割石などを収容した多数の土木工事用網籠８を所定の位置に設置することができると共に、積み重ねて配置することもできる。
【００３１】
また樹脂被覆コード１の表面が熱可塑性樹脂よりなる被覆層５で覆われており、その被覆層５は接着性熱可塑性樹脂４によりヤーン束３に接着しているので、割石などの衝撃によって被覆層５が剥離することがなく、土木工事用網籠８としても耐久性に優れたものとなる。
【図面の簡単な説明】
【００３２】
【図１】本発明の樹脂被覆コードの横断面図
【図２】本発明の樹脂被覆コードが扁平になった状態の横断面図
【図３】本発明の無結節網の一部を示す正面図
【図４】本発明の土木工事用網籠の斜視図
【符号の説明】
【００３３】
１  樹脂被覆コード
２  ヤーン
３  ヤーン束
４  接着性熱可塑性樹脂
５  被覆層
６  無結節網
８  土木工事用網籠
９  網容器
１０  吊り綱
１１  ループ
１２  口絞り綱
【図１】
2009127156.tif 000003
【図２】
2009127156.tif 000004
【図３】
2009127156.tif 000005
【図４】
2009127156.tif 000006